(57)【要約】【課題】  接点部材が導電路形成部から早期に離脱することがなく、導電路形成部中に所要の量の導電性粒子が含有されると共に、隣接する導電路形成部の間の絶縁部中に導電性粒子が全く存在せず、接続すべき電極のピッチが微小で高密度に配置されている場合であっても、所要の電気的接続が確実に達成される異方導電性コネクターおよびその製造方法、これを具えたアダプター装置並びに回路装置の電気的検査装置を提供する。【解決手段】  本発明の異方導電性コネクターは、支持体上に形成された導電性エラストマー層をレーザー加工して複数の導電路形成部を形成し、これらの間に絶縁部用材料層を形成して、第１の中間体を製造する工程と、金属膜上に複数の接点部材を形成し、これらの間に絶縁部用材料層を形成して、第２の中間体を製造する工程と、第１の中間体と前記第２の中間体とを積重し、第１の中間体および第２の中間体の各々の絶縁部用材料層を硬化処理することにより絶縁部を形成する工程とを経由して得られるものである。【選択図】  図１６
2007064673.tif 000002
【特許請求の範囲】
【請求項１】
特定のパターンに従って配置された、磁性を示す導電性粒子が厚み方向に並ぶよう配向した状態で含有されてなる厚み方向に伸びる複数の導電路形成部が、絶縁部によって相互に絶縁されてなる弾性異方導電膜と、前記導電路形成部上に設けられた金属よりなる接点部材とを有する異方導電性コネクターを製造する方法であって、
支持体上に形成された磁性を示す導電性粒子が厚み方向に並ぶよう配向した状態で含有されてなる導電性エラストマー層をレーザー加工することにより、当該支持板上に前記特定のパターンに従って配置された複数の導電路形成部を形成し、これらの導電路形成部の間に、硬化されて弾性高分子物質となる高分子物質形成材料よりなる絶縁部用材料層を形成することにより、支持体上に複数の導電路形成部および絶縁部用材料層が形成されてなる第１の中間体を製造する工程と、
金属膜上に、前記導電路形成部に対応するパターンに従って配置された複数の接点部材を形成し、これらの接点部材の間に、硬化されて弾性高分子物質となる高分子物質形成材料よりなる絶縁部用材料層を形成することにより、金属膜上に複数の接点部材および絶縁部用材料層が形成されてなる第２の中間体を製造する工程と、
前記第１の中間体と前記第２の中間体とを、導電路形成部の各々にこれに対応する接点部材の各々が対接するよう積重し、この状態で、第１の中間体および第２の中間体の各々の絶縁部用材料層を硬化処理することにより絶縁部を形成する工程と
を有することを特徴とする異方導電性コネクターの製造方法。
【請求項２】
第１の中間体を製造する工程において、導電性エラストマー層の表面に、特定のパターンに従って金属マスクを形成し、その後、当該導電性エラストマー層をレーザー加工することにより、複数の導電路形成部を形成することを特徴とする請求項１に記載の異方導電性コネクターの製造方法。
【請求項３】
第１の中間体を製造する工程において、導電性エラストマー層には、導電性粒子が密に含有されてなる部分が特定のパターンに従って形成されていることを特徴とする請求項１または請求項２に記載の異方導電性コネクターの製造方法。
【請求項４】
第１の中間体を製造する工程において、支持板上に、硬化されて弾性高分子物質となる液状の高分子物質形成材料中に磁性を示す導電性粒子が含有されてなる導電性エラストマー用材料層を形成し、この導電性エラストマー用材料層の表面に、特定のパターンに従って磁性を示す金属よりなる金属マスクを配置し、この状態で、当該導電性エラストマー用材料層に対して、その厚み方向に磁場を作用させると共に、当該導電性エラストマー用材料層を硬化処理することにより、導電性エラストマー層を形成することを特徴とする請求項１に記載の異方導電性コネクターの製造方法。
【請求項５】
請求項１乃至請求項４のいずれかに記載の製造方法によって得られることを特徴とする異方導電性コネクター。
【請求項６】
表面に検査すべき回路装置における被検査電極に対応するパターンに従って複数の接続用電極が形成された接続用電極領域を有するアダプター本体と、
このアダプター本体の接続用電極領域上に配置された、当該アダプター本体における接続用電極に対応するパターンに従って形成された複数の導電路形成部を有する、請求項５に記載の異方導電性コネクターと
を具えてなることを特徴とするアダプター装置。
【請求項７】
表面に検査すべき回路装置における被検査電極に対応するパターンに従ってそれぞれ電流供給用および電圧測定用の２つの接続用電極からなる複数の接続用電極対が形成された接続用電極領域を有するアダプター本体と、
このアダプター本体の接続用電極領域上に配置された、当該アダプター本体における接続用電極に対応するパターンに従って形成された複数の導電路形成部を有する、請求項５に記載の異方導電性コネクターと
を具えてなることを特徴とするアダプター装置。
【請求項８】
請求項６または請求項７に記載のアダプター装置を具えてなることを特徴とする回路装置の電気的検査装置。
【発明の詳細な説明】
【技術分野】
【０００１】
本発明は、例えばプリント回路基板などの回路装置の電気的検査に好適に用いることができる異方導電性コネクターおよびその製造方法、この異方導電性コネクターを具えたアダプター装置並びにこのアダプター装置を具えた回路装置の電気的検査装置に関するものである。
【背景技術】
【０００２】
一般に集積回路装置、その他の電子部品などを構成するまたは搭載するための回路基板については、電子部品などを組み立てる以前に或いは電子部品などを搭載する以前に、当該回路基板の配線パターンが所期の性能を有することを確認するためにその電気的特性を検査することが必要である。
従来、回路基板の電気的検査を実行する方法としては、縦横に並ぶ格子点位置に従って複数の検査電極が配置されてなる検査電極装置と、この検査電極装置の検査電極に検査対象である回路基板の被検査電極を電気的に接続するアダプターとを組み合わせて用いる方法などが知られている。この方法において用いられるアダプターは、ピッチ変換ボードと称されるプリント配線板よりなるものである。
このアダプターとしては、一面に検査対象である回路基板の被検査電極に対応するパターンに従って配置された複数の接続用電極を有し、他面に検査電極装置の検査電極と同一のピッチの格子点位置に配置された複数の端子電極を有するもの、一面に検査対象である回路基板の被検査電極に対応するパターンに従って配置された、電流供給用接続用電極および電圧測定用接続用電極よりなる複数の接続用電極対を有し、他面に検査電極装置の検査電極と同一のピッチの格子点位置に配置された複数の端子電極を有するものなどが知られており、前者のアダプターは、例えば回路基板における各回路のオープン・ショート試験などに用いられ、後者のアダプターは、回路基板における各回路の電気抵抗測定試験に用いられている。
而して、回路基板の電気的検査においては、一般に、検査対象である回路基板とアダプターとの安定な電気的接続を達成するために、検査対象である回路基板とアダプターとの間に、コネクターとして異方導電性エラストマーシートを介在させることが行われている。
【０００３】
この異方導電性エラストマーシートは、厚さ方向にのみ導電性を示すもの、あるいは加圧されたときに厚さ方向にのみ導電性を示す多数の加圧導電性導電部を有するものである。
このような異方導電性エラストマーシートとしては、従来、種々の構造のものが知られており、例えば特許文献１には、エラストマー中に磁性を示す金属粒子を厚み方向に並ぶよう配向した状態でかつ面方向に分散した状態で含有されてなるもの（以下、「分散型異方導電性シート」という。）が開示され、特許文献２には、導電性磁性金属粒子をエラストマー中に不均一に分散させることにより、厚み方向に伸びる多数の導電路形成部と、これらを相互に絶縁する絶縁部とが形成されてなるもの（以下、「偏在型異方導電性シート」という。）が開示され、特許文献３には、導電路形成部の表面と絶縁部との間に段差が形成された偏在型異方導電性シートが開示されている。
そして、ピッチの小さい被検査電極を有する回路基板の検査に用いられる異方導電性エラストマーシートとしては、高い接続信頼性が得られる点で、偏在型異方導電性シートが好ましい。
また、偏在型異方導電性シートとしては、被検査電極に対する安定な電気的接続状態を達成するために、或いは、異方導電性エラストマーシートを構成する弾性高分子物質中に含まれる低分子量低分によって、被検査電極の表面が汚染することを防止するために、導電路形成部上に金属よりなる接点部材が配置されてなるものが提案されている。
【０００４】
このような異方導電性コネクターは、例えば次のようにして製造される。
先ず、図３３に示すような構成の金型を用意する。この金型は、基板８１上に、例えば検査対象である回路基板の被検査電極と同一のパターンに従って強磁性体部８２が配置されると共に、当該強磁性体部８２以外の部分に非磁性体部８３が配置されてなる一方の型板（以下、「上型」という。）８０と、基板８６上に、検査対象である回路基板の被検査電極と対掌のパターンに従って強磁性体部８７が配置されると共に、当該強磁性体部８７以外の部分に非磁性体部８８が配置されてなる他方の型板（以下、「下型」という。）８５とにより構成されている。
そして、この金型内に、図３４に示すように、硬化されて弾性高分子物質となる液状の高分子物質形成材料中に磁性を示す導電性粒子Ｐが含有されてなる異方導電性エラストマー用材料層９５Ａを形成する。
次いで、上型８０の上面および下型８５の下面に一対の電磁石（図示省略）を配置し、この電磁石を作動させることにより、上型８０の強磁性体部８２からこれに対応する下型８５の強磁性体部８７に向かう方向に平行磁場を作用させる。このとき、上型８０の強磁性体部８２および下型８５の強磁性体部８７の各々が磁極として作用するため、上型８０の強磁性体部８２と下型８５の強磁性体部８７との間の領域には、それ以外の領域よりも大きい強度の磁場が作用する。その結果、異方導電性エラストマー用材料層９５Ａにおいては、当該異方導電性エラストマー用材料層９５Ａ中に分散されていた導電性粒子Ｐが、上型８０の強磁性体部８２と下型８５の強磁性体部８７との間に位置する部分に向かって移動して当該部分に集合し、更に厚み方向に並ぶよう配向する。
この状態で、異方導電性エラストマー用材料層９５Ａに対して例えば加熱による硬化処理を行うことにより、図３５に示すように、導電性粒子Ｐが含有されてなる厚み方向に伸びる多数の導電路形成部９６とこれらを相互に絶縁する絶縁部９７とよりなる異方導電性エラストマーシート９５が得られる。
そして、図３６に示すように、異方導電性エラストマーシート９５の表面に、導電路形成部９６を露出する開口９４Ｋを有するレジスト層９４を形成し、当該レジスト層９４の開口９４Ｋを介して露出した導電路形成部の表面に、スパッタ処理または化学メッキ処理を施すことにより、図３７に示すように、導電路形成部９６上に金属よりなる接点部材９８が配置された異方導電性エラストマーシート９５が得られる。
【０００５】
しかしながら、上記の異方導電性エラストマーシートにおいては、以下のような問題がある。
（１）電子部品を構成または搭載するための回路基板としては、その電極が例えば矩形の四辺に沿って枠状に配置されてなるものが知られている。而して、このような回路基板の電気的検査を行うためには、導電路形成部９６が矩形の四辺に沿って枠状に配置されてなる異方導電性エラストマーシート９５を用いることが必要である。然るに、このような異方導電性エラストマーシート９５は、導電路形成部９６に囲まれた中央部分がすべて絶縁部９７となるため、当該異方導電性エラストマーシート９５の形成において、異方導電性エラストマー用材料層９５Ａの中央部分に存在する導電性粒子についてはその移動距離が極めて長いものとなる結果、当該導電性粒子を導電路形成部となるべき部分に確実に集合させることは困難である。そのため、得られる導電路形成部９６には、所要の量の導電性粒子が充填されず、しかも、絶縁部９７には、相当な量の導電性粒子が残存するため、所期の異方導電性エラストマーシートを確実に形成することができない。
【０００６】
また、現在、集積回路装置においては、その高機能化、高容量化に伴って電極数が増加し、電極の配置ピッチすなわち隣接する電極の中心間距離が小さくなって高密度化が一層推進される傾向にある。従って、このような集積回路装置を構成または搭載するための回路基板に対して電気的検査を行う場合には、導電路形成部のピッチが小さくて高密度に配置された異方導電性エラストマーシート９５を用いることが必要である。
而して、このような異方導電性エラストマーシート９５の製造においては、当然のことながら強磁性体部８２，８７が極めて小さいピッチで配置された上型８０および下型８５を用いることが必要である。
【０００７】
然るに、このような上型８０および下型８５を用い、上述のようにして異方導電性エラストマーシート９５を製造する場合には、図３８に示すように、上型８０および下型８５の各々において、或る強磁性体部８２ａ，８７ａとこれに隣接する強磁性体部８２ｂ，８７ｂとの間の離間距離が小さいため、上型８０の強磁性体部８２ａからこれに対応する下型８５の強磁性体部８７ａに向かう方向（矢印Ｘで示す）のみならず、例えば上型８０の強磁性体部８２ａからこれに対応する下型８５の強磁性体部８７ａに隣接する強磁性体部８７ｂに向かう方向（矢印Ｙで示す）にも磁場が作用することとなる。そのため、異方導電性エラストマー用材料層９５Ａにおいて、導電性粒子Ｐを、上型８０の強磁性体部８２ａとこれに対応する下型８５の強磁性体部８７ａとの間に位置する部分に集合させることが困難となり、上型８０の強磁性体部８２ａと下型８５の強磁性体部８７ｂとの間に位置する部分にも導電性粒子Ｐが集合してしまい、また、導電性粒子Ｐを異方導電性エラストマー用材料層９５Ａの厚み方向に十分に配向させることが困難となり、その結果、所期の導電路形成部９６および絶縁部９７を有する異方導電性エラストマーシート９５が得られない。
【０００８】
（２）検査対象である回路基板に異方導電性エラストマーシート９５を電気的に接続する際には、導電路形成部が押圧されて圧縮されることにより、接点部材６８には相当に高い応力が加わる。また、高温環境下において回路基板の電気的検査を行う場合には、異方導電性エラストマーシート９５を構成する弾性高分子物質と接点部材９８を構成する金属との熱膨張率が異なるため、導電路形成部９６と接点部材９８との間の界面には、相当に高い応力が加わる。
然るに、異方導電性エラストマーシート９５を構成する弾性高分子物質と接点部材９８を構成する金属との接着性が低いため、異方導電性エラストマーシート９５を繰り返して使用した場合には、早期に接点部材９８が導電路形成部９６の表面から剥離して離脱し、従って、長い使用寿命が得られない。
【０００９】
【特許文献１】特開昭５１−９３３９３号公報
【特許文献２】特開昭５３−１４７７７２号公報
【特許文献３】特開昭６１−２５０９０６号公報
【発明の開示】
【発明が解決しようとする課題】
【００１０】
本発明は、以上のような事情に基づいてなされたものであって、その第１の目的は、接点部材が導電路形成部から早期に離脱することがなく、しかも、導電路形成部中に所要の量の導電性粒子が含有されると共に、隣接する導電路形成部の間の絶縁部中に導電性粒子が全く存在せず、従って、接続すべき電極が、そのピッチが微小で高密度に配置されている場合であっても、当該電極の各々に対して所要の電気的接続を確実に達成することができる異方導電性コネクターおよびその製造方法を提供することにある。
本発明の第２の目的は、検査対象である回路装置の被検査電極が、そのピッチが微小で高密度に配置されているものであっても、当該回路装置について所要の電気的接続を確実に達成することができるアダプター装置を提供することにある。
本発明の第３の目的は、検査対象である回路装置の被検査電極が、そのピッチが微小で高密度に配置されているものであっても、当該回路装置について所要の電気的検査を確実に実行することができる回路装置の電気的検査装置を提供することにある。
【課題を解決するための手段】
【００１１】
本発明の異方導電性コネクターの製造方法は、特定のパターンに従って配置された、磁性を示す導電性粒子が厚み方向に並ぶよう配向した状態で含有されてなる厚み方向に伸びる複数の導電路形成部が、絶縁部によって相互に絶縁されてなる弾性異方導電膜と、前記導電路形成部上に設けられた金属よりなる接点部材とを有する異方導電性コネクターを製造する方法であって、
支持体上に形成された磁性を示す導電性粒子が厚み方向に並ぶよう配向した状態で含有されてなる導電性エラストマー層をレーザー加工することにより、当該支持板上に前記特定のパターンに従って配置された複数の導電路形成部を形成し、これらの導電路形成部の間に、硬化されて弾性高分子物質となる高分子物質形成材料よりなる絶縁部用材料層を形成することにより、支持体上に複数の導電路形成部および絶縁部用材料層が形成されてなる第１の中間体を製造する工程と、
金属膜上に、前記導電路形成部に対応するパターンに従って配置された複数の接点部材を形成し、これらの接点部材の間に、硬化されて弾性高分子物質となる高分子物質形成材料よりなる絶縁部用材料層を形成することにより、金属膜上に複数の接点部材および絶縁部用材料層が形成されてなる第２の中間体を製造する工程と、
前記第１の中間体と前記第２の中間体とを、導電路形成部の各々にこれに対応する接点部材の各々が対接するよう積重し、この状態で、第１の中間体および第２の中間体の各々の絶縁部用材料層を硬化処理することにより絶縁部を形成する工程と
を有することを特徴とする。
【００１２】
本発明の異方導電性コネクターの製造方法においては、第１の中間体を製造する工程において、導電性エラストマー層の表面に、特定のパターンに従って金属マスクを形成し、その後、当該導電性エラストマー層をレーザー加工することにより、複数の導電路形成部を形成することが好ましい。
また、第１の中間体を製造する工程において、導電性エラストマー層には、導電性粒子が密に含有されてなる部分が特定のパターンに従って形成されていることが好ましい。
また、第１の中間体を製造する工程において、支持体上に、硬化されて弾性高分子物質となる液状の高分子物質形成材料中に磁性を示す導電性粒子が含有されてなる導電性エラストマー用材料層を形成し、この導電性エラストマー用材料層の表面に、特定のパターンに従って磁性を示す金属よりなる金属マスクを配置し、この状態で、当該導電性エラストマー用材料層に対して、その厚み方向に磁場を作用させると共に、当該導電性エラストマー用材料層を硬化処理することにより、導電性エラストマー層を形成することが好ましい。
【００１３】
本発明の異方導電性コネクターは、上記の製造方法によって得られることを特徴とする。
【００１４】
本発明のアダプター装置は、表面に検査すべき回路装置における被検査電極に対応するパターンに従って複数の接続用電極が形成された接続用電極領域を有するアダプター本体と、
このアダプター本体の接続用電極領域上に配置された、当該アダプター本体における接続用電極に対応するパターンに従って形成された複数の導電路形成部を有する、上記の異方導電性コネクターと
を具えてなることを特徴とする。
【００１５】
また、本発明のアダプター装置は、表面に検査すべき回路装置における被検査電極に対応するパターンに従ってそれぞれ電流供給用および電圧測定用の２つの接続用電極からなる複数の接続用電極対が形成された接続用電極領域を有するアダプター本体と、
このアダプター本体の接続用電極領域上に配置された、当該アダプター本体における接続用電極に対応するパターンに従って形成された複数の導電路形成部を有する、上記の異方導電性コネクターと
を具えてなることを特徴とする。
【００１６】
本発明の回路装置の電気的検査装置は、上記のアダプター装置を具えてなることを特徴とする。
【発明の効果】
【００１７】
本発明の異方導電性コネクターの製造方法によれば、複数の導電路形成部の間に絶縁部用材料層が形成されてなる第１の中間体と、複数の接点部材の間に絶縁部用材料層が形成されてなる第２の中間体とを積重し、当該絶縁部用材料層を硬化処理することにより、得られる異方導電性コネクターにおいては、接点部材は絶縁部に埋め込まれた状態で固定されるので、接点部材を導電路形成部から早期に離脱することを防止することができる。
しかも、予め製造された導電性エラストマー層をレーザー加工することによって導電路形成部を形成するため、所要の量の導電性粒子が含有された導電路形成部が確実に得られる。また、特定のパターンに従って配置された複数の導電路形成部を形成したうえで、これらの導電路形成部の間に絶縁部用材料層を形成して硬化処理することにより絶縁部を形成するため、隣接する導電路形成部の間に導電性粒子が全く存在しない絶縁部を確実に得ることができる。従って、接続すべき電極が、そのピッチが微小で高密度に配置されている場合であっても、当該電極の各々に対して所要の電気的接続が確実に達成される異方導電性コネクターを得ることができる。
【００１８】
また、導電性エラストマー用材料層上に、形成すべき導電路形成部の特定のパターンに従って磁性を示す金属マスクを配置した状態で、当該導電性エラスマー用材料層の厚み方向に磁場を作用させると共に当該導電性エラストマー用材料層を硬化処理することにより、得られる導電性エラストマー層は、その導電路形成部となる部分における導電性粒子が密となり、それ以外の部分すなわち除去される部分における導電性粒子が疎となるため、導電性エラストマー層をレーザー加工することにより、導電路形成部となる部分以外の部分を容易に除去することかでき、これにより、所期の形態の導電路形成部を形成することができる。
【００１９】
本発明のアダプター装置によれば、上記の異方導電性コネクターを具えてなるため、検査対象である回路装置の被検査電極が、そのピッチが微小で高密度に配置されている場合であっても、当該回路装置について所要の電気的接続を確実に達成することができる。
また、本発明の回路装置の電気的検査装置によれば、上記のアダプター装置を具えてなるため、検査対象である回路装置の被検査電極が、そのピッチが微小で高密度に配置されている場合であっても、当該回路装置について所要の電気的検査を確実に実行することができる。
【発明を実施するための最良の形態】
【００２０】
以下、本発明の実施の形態について詳細に説明する。
〈異方導電性コネクター〉
図１は、本発明に係る異方導電性コネクターの一例における構成を示す説明用断面図であり、図２は、図１に示す異方導電性コネクターの要部を拡大して示す説明用断面図である。この異方導電性コネクター１０は、複数の開口１２が形成されたフレーム板１１と、このフレーム板１１の開口１２の各々を塞ぐよう配置され、当該フレーム板１１に支持された単一の弾性異方導電膜１５とを有する。
弾性異方導電膜１５においては、その厚み方向に伸びる複数の導電路形成部１６が、特定のパターンに従ってフレーム板１１の開口１２内に位置するよう配置され、隣接する導電路形成部１６の間には、これらを相互に絶縁する一体の絶縁部１７が導電路形成部１６に一体的に接着した状態で形成されている。導電路形成部１６の特定のパターンは、接続すべき電極例えば検査対象である回路装置の被検査電極のパターンに対応するパターンである。
導電路形成部１６は、絶縁性の弾性高分子物質中に磁性を示す導電性粒子Ｐが厚み方向に並ぶよう配向した状態で含有されて構成されている。これに対し、絶縁部１７は、導電性粒子Ｐを全く含有しない弾性高分子物質により構成されている。導電路形成部１６を構成する弾性高分子物質と絶縁部１７を構成する弾性高分子物質とは、互いに異なる種類のものであっても同じ種類のものであってもよい。
弾性異方導電膜１５における導電路形成部１６の各々の表面には、金属よりなる平板状の接点部材１８が配置されている。これらの接点部材１８の各々は、絶縁部１７に埋め込まれ、当該接点部材１８の側面が絶縁部１７に一体的に接着した状態で設けられている。  また、図示の例では、接点部材１８および絶縁部１７における接点部材１８の周辺部分が表面から突出した状態とされており、これにより、接点部材１８を小さい加圧力で加圧した場合でも、導電路形成部１６が確実に厚み方向に圧縮するよう変形する結果、高い導電性が得られる。
【００２１】
接点部材１８を構成する金属としては、種々のものが用いられ、その具体例としては、ニッケル、コバルト、銅、金、銀、パラジウム、ロジウム、ルテニウム、イリジウム、白金、タングステン、クロムまたはこれらの合金などが挙げられる。
また、接点部材１８は２層以上の異なる金属層から構成されていてもよい。２層以上の異なる金属層によって接点部材１８を構成する場合においても、各々の金属層は上記金属または合金から構成することができる。
また、接点部材１８の厚みは、１〜１００μｍであることが好ましく、より好ましくは５〜４０μｍである。
【００２２】
フレーム板１１を構成する材料としては、機械的強度の高い種々の非金属材料および金属材料を用いることができる。
非金属材料の具体例としては、液晶ポリマー、ポリイミド樹脂、ポリエステル樹脂、ポリアラミド樹脂、ポリアミド樹脂等の樹脂材料、ガラス繊維補強型エポキシ樹脂、ガラス繊維補強型ポリエステル樹脂、ガラス繊維補強型ポリイミド樹脂等の繊維補強型樹脂材料、エポキシ樹脂等にアルミナ、ポロンナイトライド等の無機材料をフィラーとして含有した複合樹脂材料などが挙げられる。
金属材料としては、金、銀、銅、鉄、ニッケル、コバルト若しくはこれらの合金または合金鋼なとが挙げられる。
また、異方導電性コネクターを高温環境下で使用する場合には、フレーム板１１として、線熱膨張係数が３×１０-5／Ｋ以下のものを用いることが好ましく、より好ましくは１×１０-6〜２×１０-5／Ｋ、特に好ましくは１×１０-6〜６×１０-6／Ｋである。このようなフレーム板１１を用いることにより、弾性異方導電膜１５の熱膨張による位置ずれを抑制することができる。
また、フレーム板１１の厚みは、１０〜２００μｍであることが好ましく、より好ましくは１５〜１００μｍである。この厚みが過小である場合には、当該フレーム板１１に必要な強度が得られないことがある。一方、この厚みが過大である場合には、弾性異方導電膜１５の厚みが必然的に大きくなり、従って、良好な導電性が得られないことがある。
【００２３】
導電路形成部１６および絶縁部１７を構成する弾性高分子物質としては、架橋構造を有する高分子物質が好ましい。このような弾性高分子物質を得るために用いることのできる硬化性の高分子物質形成材料としては、種々のものを用いることができ、その具体例としては、ポリブタジエンゴム、天然ゴム、ポリイソプレンゴム、スチレン−ブタジエン共重合体ゴム、アクリロニトリル−ブタジエン共重合体ゴムなどの共役ジエン系ゴムおよびこれらの水素添加物、スチレン−ブタジエン−ジエンブロック共重合体ゴム、スチレン−イソプレンブロック共重合体などのブロック共重合体ゴムおよびこれらの水素添加物、クロロプレン、ウレタンゴム、ポリエステル系ゴム、エピクロルヒドリンゴム、シリコーンゴム、エチレン−プロピレン共重合体ゴム、エチレン−プロピレン−ジエン共重合体ゴムなどが挙げられる。
以上において、異方導電性コネクター１０に耐候性が要求される場合には、共役ジエン系ゴム以外のものを用いることが好ましく、特に、成形加工性および電気特性の観点から、シリコーンゴムを用いることが好ましい。
【００２４】
シリコーンゴムとしては、液状シリコーンゴムを架橋または縮合したものが好ましい。液状シリコーンゴムは、その粘度が歪速度１０-1ｓｅｃで１０5 ポアズ以下のものが好ましく、縮合型のもの、付加型のもの、ビニル基やヒドロキシル基を含有するものなどのいずれであってもよい。具体的には、ジメチルシリコーン生ゴム、メチルビニルシリコーン生ゴム、メチルフェニルビニルシリコーン生ゴムなどを挙げることができる。
また、シリコーンゴムは、その分子量Ｍｗ（標準ポリスチレン換算重量平均分子量をいう。以下同じ。）が１０，０００〜４０，０００のものであることが好ましい。また、得られる導電路形成部１６に良好な耐熱性が得られることから、分子量分布指数（標準ポリスチレン換算重量平均分子量Ｍｗと標準ポリスチレン換算数平均分子量Ｍｎとの比Ｍｗ／Ｍｎの値をいう。以下同じ。）が２以下のものが好ましい。
【００２５】
導電路形成部１６に含有される導電性粒子Ｐとしては、後述する方法により当該粒子を容易に厚み方向に並ぶよう配向させることができることから、磁性を示す導電性粒子が用いられる。このような導電性粒子の具体例としては、鉄、コバルト、ニッケルなどの磁性を有する金属の粒子若しくはこれらの合金の粒子またはこれらの金属を含有する粒子、またはこれらの粒子を芯粒子とし、当該芯粒子の表面に金、銀、パラジウム、ロジウムなどの導電性の良好な金属のメッキを施したもの、あるいは非磁性金属粒子若しくはガラスビーズなどの無機物質粒子またはポリマー粒子を芯粒子とし、当該芯粒子の表面に、ニッケル、コバルトなどの導電性磁性金属のメッキを施したものなどが挙げられる。
これらの中では、ニッケル粒子を芯粒子とし、その表面に導電性の良好な金のメッキを施したものを用いることが好ましい。
芯粒子の表面に導電性金属を被覆する手段としては、特に限定されるものではないが、例えば化学メッキまたは電解メッキ法、スパッタリング法、蒸着法などが用いられている。
【００２６】
導電性粒子Ｐとして、芯粒子の表面に導電性金属が被覆されてなるものを用いる場合には、良好な導電性が得られることから、粒子表面における導電性金属の被覆率（芯粒子の表面積に対する導電性金属の被覆面積の割合）が４０％以上であることが好ましく、さらに好ましくは４５％以上、特に好ましくは４７〜９５％である。
また、導電性金属の被覆量は、芯粒子の０．５〜５０質量％であることが好ましく、より好ましくは２〜３０質量％、さらに好ましくは３〜２５質量％、特に好ましくは４〜２０質量％である。被覆される導電性金属が金である場合には、その被覆量は、芯粒子の０．５〜３０質量％であることが好ましく、より好ましくは２〜２０質量％、さらに好ましくは３〜１５質量％である。
【００２７】
また、導電性粒子Ｐの粒子径は、１〜１００μｍであることが好ましく、より好ましくは２〜５０μｍ、さらに好ましくは３〜３０μｍ、特に好ましくは４〜２０μｍである。  また、導電性粒子Ｐの粒子径分布（Ｄｗ／Ｄｎ）は、１〜１０であることが好ましく、より好ましくは１．０１〜７、さらに好ましくは１．０５〜５、特に好ましくは１．１〜４である。
このような条件を満足する導電性粒子を用いることにより、得られる導電路形成部１６は、加圧変形が容易なものとなり、また、当該導電路形成部１６において導電性粒子間に十分な電気的接触が得られる。
また、導電性粒子Ｐの形状は、特に限定されるものではないが、高分子物質形成材料中に容易に分散させることができる点で、球状のもの、星形状のものあるいはこれらが凝集した２次粒子であることが好ましい。
また、導電性粒子Ｐとして、その表面がシランカップリング剤などのカップリング剤や潤滑剤で処理されたものを適宜用いることができる。カップリング剤や潤滑剤で粒子表面を処理することにより、異方導電性性コネクターの耐久性が向上する。
【００２８】
このような導電性粒子Ｐは、導電路形成部１６中に体積分率で１５〜４５％、好ましくは２０〜４０％となる割合で含有されていることが好ましい。この割合が過小である場合には、十分に電気抵抗値の小さい導電路形成部１６が得られないことがある。一方、この割合が過大である場合には、得られる導電路形成部１６は脆弱なものとなりやすく、導電路形成部１６として必要な弾性が得られないことがある。
【００２９】
本発明において、上記の異方導電性コネクター１０は、
支持体上に形成された磁性を示す導電性粒子が厚み方向に並ぶよう配向した状態で含有されてなる導電性エラストマー層をレーザー加工することにより、当該支持板上に前記特定のパターンに従って配置された複数の導電路形成部１６を形成し、これらの導電路形成部１６の間に、硬化されて弾性高分子物質となる高分子物質形成材料よりなる絶縁部用材料層を形成することにより、支持体上に複数の導電路形成部１６および絶縁部用材料層が形成されてなる第１の中間体を製造する工程（ａ）と、
金属膜上に、前記導電路形成部に対応するパターンに従って配置された複数の接点部材１８を形成し、これらの接点部材１８の間に、硬化されて弾性高分子物質となる高分子物質形成材料よりなる絶縁部用材料層を形成することにより、金属膜上に複数の接点部材１８および絶縁部用材料層が形成されてなる第２の中間体を製造する工程（ｂ）と、
前記第１の中間体と前記第２の中間体とを、導電路形成部１６の各々にこれに対応する接点部材１８の各々が対接するよう積重し、この状態で、第１の中間体および第２の中間体の各々の絶縁部用材料層を硬化処理することにより絶縁部１７を形成する工程（ｃ）とを経由して製造することができる。
以下、異方導電性コネクター１０の製造方法を具体的に説明する。
【００３０】
《工程ａ》
先ず、特定のパターンに従って配置された複数の金属マスクを有する金属マスク複合体を製造する。
具体的に説明すると、図３に示すように、金属箔１４Ｆ上に、フォトリソグラフィーの手法により、形成すべき導電路形成部１６のパターンすなわち接続すべき電極のパターンに対応する特定のパターンに従って開口１４Ｋが形成されたレジスト層１４Ｒを形成する。その後、金属箔１４Ｆにおけるレジスト層１４Ｒの開口１４Ｋを介して露出した部分の表面に、磁性を示す金属によるメッキ処理を施すことにより、図４に示すように、レジスト層１４Ｒの開口１４Ｋの各々に金属マスク１４Ｍを形成する。これにより、金属箔１４Ｆ上に特定のパターンに従って金属マスク１４Ｍが形成されてなる金属マスク複合体１４Ｃが得られる。
【００３１】
以上において、金属箔１４Ｆを構成する材料としては、銅、ニッケルなどを用いることができる。また、金属箔は、樹脂フィルム上に積層されたものであってもよい。
金属箔１４Ｆの厚みは、０．０５〜２μｍであることが好ましく、より好ましくは０．１〜１μｍである。この厚みが過小である場合には、均一な薄層が形成されず、メッキ電極として不適なものとなることがある。一方、この厚みが過大である場合には、例えばエッチングによって除去することが困難となることがある。
レジスト層１４Ｒの厚みは、形成すべき金属マスク１４Ｍの厚みに応じて設定される。  金属マスク１４Ｍを構成する材料としては、後述する導電性エラストマー層の形成において、磁場の作用により導電性粒子を偏在させることができる点で、磁性を示すものを用いることが好ましく、その具体例としては、ニッケル、コバルトまたはこれらの合金などが挙げられる。
金属マスク１４Ｍの厚みは、１〜１００μｍであることが好ましく、より好ましくは５〜４０μｍである。
【００３２】
次いで、図５に示すように、例えば板状の支持体１３の表面に、フレーム板１１を配置すると共に、硬化されて絶縁性の弾性高分子物質となる液状の高分子物質形成材料中に磁性を示す導電性粒子が含有されてなる導電性エラストマー用材料を塗布することにより、導電性エラストマー用材料層１６Ａを形成する。そして、図６に示すように、この導電性エラストマー用材料層１６Ａ上に、金属マスク複合体１４Ｃをその金属マスク１４Ｍの各々が当該導電性エラストマー用材料層１６Ａに接するよう配置する。ここで、導電性エラストマー用材料層１６Ａ中においては、磁性を示す導電性粒子Ｐが分散された状態で含有されている。
次いで、導電性エラストマー用材料層１６Ａに対し、金属マスク１４Ｍを介して当該導電性エラストマー用材料層１６Ａの厚み方向に磁場を作用させる。これにより、金属マスク１４Ｍが磁性を示す金属により形成されているため、導電性エラストマー用材料層１６Ａにおける金属マスク１４Ｍが配置された部分には、それ以外の部分より大きい強度の磁場が形成される。その結果、導電性エラストマー用材料層１６Ａ中に分散されていた導電性粒子Ｐは、図７に示すように、金属マスク１４Ｍが配置された部分に集合し、更に当該導電性エラストマー用材料層１６Ａの厚み方向に並ぶよう配向する。そして、導電性エラストマー用材料層１６Ａに対する磁場の作用を継続しながら、或いは磁場の作用を停止した後、導電性エラストマー用材料層１６Ａの硬化処理を行うことにより、図８に示すように、弾性高分子物質中に導電性粒子Ｐが厚み方向に並ぶよう配向した状態で含有されてなる導電性エラストマー層１６Ｂが、支持体１３上に支持された状態で形成される。
【００３３】
以上において、支持体１３を構成する材料としては、金属、セラミックス、樹脂およびこれらの複合材などを用いることができる。
導電性エラストマー用材料を塗布する方法としては、スクリーン印刷などの印刷法、ロール塗布法、ブレード塗布法などを利用することができる。
導電性エラストマー用材料層１６Ａの厚みは、形成すべき導電路形成部の厚みに応じて設定される。
導電性エラストマー用材料層１６Ａに磁場を作用させる手段としては、電磁石、永久磁石などを用いることができる。
導電性エラストマー用材料層１６Ａに作用させる磁場の強度は、０．２〜２．５テスラとなる大きさが好ましい。
導電性エラストマー用材料層１６Ａの硬化処理は、通常、加熱処理によって行われる。具体的な加熱温度および加熱時間は、導電性エラストマー用材料層１６Ａを構成する高分子物質形成材料の種類、導電性粒子の移動に要する時間などを考慮して適宜設定される。
【００３４】
次いで、導電性エラストマー層１６Ｂ上に配置された金属マスク複合体１４Ｃにおける金属箔１４Ｆに対して、エッチング処理を施して除去することにより、図９に示すように、金属マスク１４Ｍおよびレジスト層１４Ｒを露出させる。そして、導電性エラストマー層１６Ｂおよびレジスト層１４Ｒに対してレーザー加工を施すことにより、レジスト層１４Ｒおよび導電性エラストマー層１６Ｂにおける金属マスク１４Ｍが配置された部分の周辺部分が除去され、その結果、図１０に示すように、特定のパターンに従って配置された複数の導電路形成部１６が支持体１３上に支持された状態で形成される。その後、金属マスク１４Ｍおよび異方導電性エラストマー層１６Ｂの残部の表面に残存する残存するレジスト層１４Ｒを除去する。
ここで、レーザー加工は、炭酸ガスレーザーによるものが好ましく、これにより、目的とする形態の導電路形成部１６を確実に形成することができる。
【００３５】
そして、支持体１３における導電性エラストマー層１６Ｂが除去された領域に、硬化されて弾性高分子物質となる高分子物質形成材料よりなる絶縁部用材料を供給することにより、図１１に示すように、支持体１３上に支持された複数の導電路形成部１６の間に絶縁部用材料層１７Ａを形成し、以て、支持体１３上に複数の導電路形成部１６および絶縁部用材料層１７Ａが形成されてなる第１の中間体１０Ａが製造される。
【００３６】
《工程ｂ》
先ず、図１２に示すように、金属膜１９Ｆ上に、フォトリソグラフィーの手法により、形成すべき導電路形成部の特定のパターンすなわち接続すべき電極のパターンに対応するパターンに従って開口１９Ｋが形成されたレジスト層１９Ｒを形成する。次いで、金属膜１９Ｆにおけるレジスト層１９Ｒの開口１９Ｋを介して露出した部分の表面に、磁性を示す金属によるメッキ処理を施すことにより、図１３に示すように、レジスト層１９Ｒの開口１９Ｋの各々に接点部材１８を形成する。その後、金属箔１９Ｆからレジスト層１９Ｒを除去することにより、図１４に示すように、金属膜１９Ｆ上に特定のパターンに対応するパターンに従って接点部材１８が形成されてなる接点部材複合体１８Ｃが得られる。
以上において、金属膜１９Ｆを構成する材料としては、銅、ニッケルなどを用いることができる。また、金属膜１９Ｆは、樹脂フィルム上に積層されたものであってもよい。
金属膜１９Ｆの厚みは、０．０５〜２μｍであることが好ましく、より好ましくは０．１〜１μｍである。この厚みが過小である場合には、均一な薄層が形成されず、メッキ電極として不適なものとなることがある。一方、この厚みが過大である場合には、例えばエッチングによって除去することが困難となることがある。
レジスト層１９Ｒの厚みは、形成すべき接点部材１８の厚みに応じて設定される。
【００３７】
そして、金属膜１９Ｆ上における接点部材１８が形成された領域以外の領域に、硬化されて弾性高分子物質となる高分子物質形成材料よりなる絶縁部用材料を供給することにより、図１５に示すように、金属膜１９Ｆ上に形成された複数の接点部材１８の間に絶縁部用材料層１７Ｂを形成し、以て、金属膜１９Ｆ上に複数の接点部材１８および絶縁部用材料層１７Ｂが形成されてなる第２の中間体１０Ｂが製造される。
【００３８】
《工程ｃ》
図１６に示すように、上記工程ａにおいて製造した第１の中間体１０Ａと、上記工程ｂにおいて製造した第２の中間体Ｂとを、当該第１の中間体１０Ａにおける導電路形成部１６の各々にこれに対応する第２の中間体１０Ｂにおける接点部材１８の各々が対接するよう積重し、更に、更に加圧することにより、導電路形成部１６の各々を厚み方向に圧縮した状態に変形させる。その後、この状態で、第１の中間体１０Ａにおける絶縁部用材料層１７Ａおよび第２の中間体１７Ｂにおける絶縁部用材料層１７Ｂの各々を硬化処理することにより、図１７に示すように、隣接する導電路形成部１６の間にこれらを相互に絶縁する絶縁部１７が、導電路形成部１６および接点部材１８の各々に一体的に接着した状態で形成され、以て弾性異方導電膜１５が形成される。
そして、支持体１３および金属膜１９Ｆを除去することにより、圧縮された導電路形成部１６の各々が元の形態に復元する結果、導電路形成部１６、接点部材１８および絶縁部１７における接点部材１８の周辺部分が突出した状態となり、以て、図１に示す構成の異方導電性コネクター１０が得られる。
以上において、絶縁部用材料層１７Ａおよび絶縁部用材料層１７Ｂの硬化処理は、通常、加熱処理によって行われる。具体的な加熱温度および加熱時間は、絶縁部用材料層１７Ａおよび絶縁部用材料層１７Ｂを構成する高分子物質形成材料の種類などを考慮して適宜設定される。
【００３９】
上記の製造方法によれば、複数の導電路形成部１６の間に絶縁部用材料層１７Ａが形成されてなる第１の中間体１０Ａと、複数の接点部材１８の間に絶縁部用材料層１７Ｂが形成されてなる第２の中間体１０Ｂとを積重し、絶縁部用材料層１７Ａ，１７Ｂの各々を硬化処理することにより、得られる異方導電性コネクター１０においては、接点部材１８は絶縁部１７に埋め込まれた状態で固定されるので、接点部材１８が導電路形成部１６から早期に離脱することを防止することができる。
しかも、導電性エラストマー層１６Ｂをレーザー加工することによって導電路形成部１６を形成するため、所要の量の導電性粒子Ｐが含有された導電路形成部１６が確実に得られる。また、特定のパターンに従って配置された複数の導電路形成部１６を形成したうえで、これらの導電路形成部１６の間に絶縁部用材料層１７Ａを形成して硬化処理することにより絶縁部１７を形成するため、導電性粒子Ｐが全く存在しない絶縁部１７を確実に得ることができる。従って、接続すべき電極が、そのピッチが微小で高密度に配置されている場合であっても、当該電極の各々に対して所要の電気的接続が確実に達成される異方導電性コネクー１０を得ることができる。
【００４０】
また、導電性エラストマー用材料層１６Ａ上に、形成すべき導電路形成部１６の特定のパターンに従って磁性を示す金属マスク１４Ｍを配置した状態で、当該導電性エラスマー用材料層１６Ａの厚み方向に磁場を作用させると共に当該導電性エラストマー用材料層１６Ａを硬化処理することにより、得られる導電性エラストマー層１６Ｂは、その導電路形成部１６となる部分における導電性粒子Ｐが密となり、それ以外の部分すなわち除去される部分における導電性粒子Ｐが疎となるため、導電性エラストマー層１６Ｂをレーザー加工することにより、導電路形成部１６となる部分以外の部分を容易に除去することかでき、これにより、所期の形態の導電路形成部１６を形成することができる。
【００４１】
〈アダプター装置〉
図１８は、本発明に係るアダプター装置の第１の例における構成を示す説明用断面図であり、図１９は、図１８に示すアダプター装置におけるアダプター本体を示す説明用断面図である。このアダプター装置は、例えばプリント回路基板などの回路装置について、例えばオープン・ショート試験を行うために用いられる回路装置検査用のものであって、多層配線板よりなるアダプター本体２０を有する。
アダプター本体２０の表面（図１８および図１９において上面）には、検査対象である回路装置の被検査電極のパターンに対応する特定のパターンに従って複数の接続用電極２１が配置された接続用電極領域２５が形成されている。
アダプター本体２０の裏面には、例えばピッチが０．８ｍｍ、０．７５ｍｍ、１．５ｍｍ、１．８ｍｍ、２．５４ｍｍの格子点位置に従って複数の端子電極２２が配置され、端子電極２２の各々は、内部配線部２３によって接続用電極２１に電気的に接続されている。
このアダプター本体２０の表面には、その接続用電極領域２５上に、図１に示す構成の異方導電性コネクター１０が配置され、当該アダプター本体２０に適宜の手段（図示省略）によって固定されている。
この異方導電性コネクター１０においては、アダプター本体２０における接続用電極２１に係る特定のパターンと同一のパターンに従って複数の導電路形成部１６が形成されており、当該異方導電性コネクター１０は、導電路形成部１６の各々がアダプター本体２０の接続用電極２１上に位置されるよう配置されている。
このようなアダプター装置によれば、図１に示す構成の異方導電性コネクター１０を有するため、検査対象である回路装置の被検査電極が、そのピッチが微小で高密度に配置されている場合であっても、当該被検査電極の各々に対して所要の電気的接続を確実に達成することができる。
【００４２】
図２０は、本発明に係るアダプター装置の第２の例における構成を示す説明用断面図であり、図２１は、図２０に示すアダプター装置におけるアダプター本体を示す説明用断面図である。このアダプター装置は、例えばプリント回路基板などの回路装置について、各配線パターンの電気抵抗測定試験を行うために用いられる回路装置検査用のものであって、多層配線板よりなるアダプター本体２０を有する。
アダプター本体２０の表面（図２０および図２１において上面）には、それぞれ同一の被検査電極に電気的に接続される互いに離間して配置された電流供給用の接続用電極（以下、「電流供給用電極」ともいう。）２１ｂおよび電圧測定用の接続用電極（以下、「電圧測定用電極」ともいう。）２１ｃよりなる複数の接続用電極対２１ａが配置された接続用電極領域２５が形成されている。これらの接続用電極対２１ａは、検査対象である回路装置の被検査電極のパターンに対応するパターンに従って配置されている。
アダプター本体２０の裏面には、例えばピッチが０．８ｍｍ、０．７５ｍｍ、１．５ｍｍ、１．８ｍｍ、２．５４ｍｍの格子点位置に従って複数の端子電極２２が配置されている。
そして、電流供給用電極２１ｂおよび電圧測定用電極２１ｃの各々は、内部配線部２３によって端子電極２２に電気的に接続されている。
このアダプター本体２０の表面には、その接続用電極領域２５上に、基本的に図１に示す構成の異方導電性コネクター１０が配置され、当該アダプター本体２０に適宜の手段（図示省略）によって固定されている。
この異方導電性コネクター１０においては、アダプター本体２０における接続用電極２１ｂ，２１ｃに係る特定のパターンと同一のパターンに従って複数の導電路形成部１６が形成されており、当該異方導電性コネクター１０は、導電路形成部１６の各々がアダプター本体２０の接続用電極２１ｂ，２１ｃ上に位置されるよう配置されている。
上記のアダプター装置によれば、図１に示す構成の異方導電性コネクター１０を有するため、検査対象である回路装置の被検査電極が、そのピッチが微小で高密度に配置されている場合であっても、当該被検査電極の各々に対して所要の電気的接続を確実に達成することができる。
【００４３】
〈回路装置の電気的検査装置〉
図２２は、本発明に係る回路基板の電気的検査装置の第１の例における構成を示す説明図である。この電気的検査装置は、両面に被検査電極６，７が形成されたプリント回路基板などの回路装置５について、例えばオープン・ショート試験を行うものであって、回路装置５を検査実行領域Ｅに保持するためのホルダー２を有し、このホルダー２には、回路装置５を検査実行領域Ｅにおける適正な位置に配置するための位置決めピン３が設けられている。検査実行領域Ｅの上方には、図１８に示すような構成の上部側アダプター装置１ａおよび上部側検査ヘッド５０ａが下からこの順で配置され、更に、上部側検査ヘッド５０ａの上方には、上部側支持板５６ａが配置されており、上部側検査ヘッド５０ａは、支柱５４ａによって支持板５６ａに固定されている。一方、検査実行領域Ｅの下方には、図１８に示すような構成の下部側アダプター装置１ｂおよび下部側検査ヘッド５０ｂが上からこの順で配置され、更に、下部側検査ヘッド５０ｂの下方には、下部側支持板５６ｂが配置されており、下部側検査ヘッド５０ｂは、支柱５４ｂによって下部側支持板５６ｂに固定されている。
上部側検査ヘッド５０ａは、板状の検査電極装置５１ａと、この検査電極装置５１ａの下面に固定されて配置された弾性を有する異方導電性シート５５ａとにより構成されている。検査電極装置５１ａは、その下面に上部側アダプター装置１ａの端子電極２２と同一のピッチの格子点位置に配列された複数のピン状の検査電極５２ａを有し、これらの検査電極５２ａの各々は、電線５３ａによって、上部側支持板５６ａに設けられたコネクター５７ａに電気的に接続され、更に、このコネクター５７ａを介してテスターの検査回路（図示省略）に電気的に接続されている。
下部側検査ヘッド５０ｂは、板状の検査電極装置５１ｂと、この検査電極装置５１ｂの上面に固定されて配置された弾性を有する異方導電性シート５５ｂとにより構成されている。検査電極装置５１ｂは、その上面に下部側アダプター装置１ｂの端子電極２２と同一のピッチの格子点位置に配列された複数のピン状の検査電極５２ｂを有し、これらの検査電極５２ｂの各々は、電線５３ｂによって、下部側支持板５６ｂに設けられたコネクター５７ｂに電気的に接続され、更に、このコネクター５７ｂを介してテスターの検査回路（図示省略）に電気的に接続されている。
【００４４】
上部側検査ヘッド５０ａおよび下部側検査ヘッド５０ｂにおける異方導電性シート５５ａ，５５ｂは、いずれもその厚み方向にのみ導電路を形成する導電路形成部が形成されてなるものである。このような異方導電性シート５５ａ，５５ｂとしては、各導電路形成部が少なくとも一面において厚み方向に突出するよう形成されているものが、高い電気的な接触安定性を発揮する点で好ましい。
【００４５】
このような回路基板の電気的検査装置においては、検査対象である回路装置５がホルダー２によって検査実行領域Ｅに保持され、この状態で、上部側支持板５６ａおよび下部側支持板５６ｂの各々が回路装置５に接近する方向に移動することにより、当該回路装置５が上部側アダプター装置１ａおよび下部側アダプター装置１ｂによって挟圧される。
この状態においては、回路装置５の上面における被検査電極６は、上部側アダプター装置１ａの接続用電極２１に、当該異方導電性コネクター１０の導電路形成部１６を介して電気的に接続され、この上部側アダプター装置１ａの端子電極２２は、異方導電性シート５５ａを介して検査電極装置５１ａの検査電極５２ａに電気的に接続されている。一方、回路装置５の下面における被検査電極７は、下部側アダプター装置１ｂの接続用電極２１に、当該異方導電性コネクター１０の導電路形成部１６を介して電気的に接続され、この下部側アダプター装置１ｂの端子電極２２は、異方導電性シート５５ｂを介して検査電極装置５１ｂの検査電極５２ｂに電気的に接続されている。
【００４６】
このようにして、回路装置５の上面および下面の両方の被検査電極６，７の各々が、上部側検査ヘッド５０ａにおける検査電極装置５１ａの検査電極５２ａおよび下部側検査ヘッド５０ｂにおける検査電極装置５１ｂの検査電極５２ｂの各々に電気的に接続されることにより、テスターの検査回路に電気的に接続された状態が達成され、この状態で所要の電気的検査が行われる。
【００４７】
上記の回路基板の電気的検査装置によれば、図１８に示すような構成の上部側アダプター装置１ａおよび下部側アダプター装置１ｂを有するため、回路装置５の被検査電極６，７が、そのピッチが微小で高密度に配置されている場合であっても、当該回路装置５について所要の電気的検査を確実に実行することができる。
【００４８】
図２３は、本発明に係る回路基板の電気的検査装置の第２の例における構成を示す説明図である。この電気的検査装置は、両面に被検査電極６，７が形成されたプリント回路基板などの回路装置５について、各配線パターンの電気抵抗測定試験を行うためのものであって、回路装置５を検査実行領域Ｅに保持するためのホルダー２を有し、このホルダー２には、回路装置５を検査実行領域Ｅにおける適正な位置に配置するための位置決めピン３が設けられている。
検査実行領域Ｅの上方には、図２０に示すような構成の上部側アダプター装置１ａおよび上部側検査ヘッド５０ａが下からこの順で配置され、更に、上部側検査ヘッド５０ａの上方には、上部側支持板５６ａが配置されており、上部側検査ヘッド５０ａは、支柱５４ａによって支持板５６ａに固定されている。一方、検査実行領域Ｅの下方には、図２０に示すような構成の下部側アダプター装置１ｂおよび下部側検査ヘッド５０ｂが上からこの順で配置され、更に、下部側検査ヘッド５０ｂの下方には、下部側支持板５６ｂが配置されており、下部側検査ヘッド５０ｂは、支柱５４ｂによって支持板５６ｂに固定されている。
上部側検査ヘッド５０ａは、板状の検査電極装置５１ａと、この検査電極装置５１ａの下面に固定されて配置された弾性を有する異方導電性シート５５ａとにより構成されている。検査電極装置５１ａは、その下面に上部側アダプター装置１ａの端子電極２２と同一のピッチの格子点位置に配列された複数のピン状の検査電極５２ａを有し、これらの検査電極５２ａの各々は、電線５３ａによって、上部側支持板５６ａに設けられたコネクター５７ａに電気的に接続され、更に、このコネクター５７ａを介してテスターの検査回路（図示省略）に電気的に接続されている。
下部側検査ヘッド５０ｂは、板状の検査電極装置５１ｂと、この検査電極装置５１ｂの上面に固定されて配置された弾性を有する異方導電性シート５５ｂとにより構成されている。検査電極装置５１ｂは、その上面に下部側アダプター装置１ｂの端子電極２２と同一のピッチの格子点位置に配列された複数のピン状の検査電極５２ｂを有し、これらの検査電極５２ｂの各々は、電線５３ｂによって、下部側支持板５６ｂに設けられたコネクター５７ｂに電気的に接続され、更に、このコネクター５７ｂを介してテスターの検査回路（図示省略）に電気的に接続されている。
上部側検査ヘッド５０ａおよび下部側検査ヘッド５０ｂにおける異方導電性シート５５ａ，５５ｂは、第１の例の電気的検査装置と基本的に同様の構成である。
【００４９】
このような回路基板の電気的検査装置においては、検査対象である回路装置５がホルダー２によって検査実行領域Ｅに保持され、この状態で、上部側支持板５６ａおよび下部側支持板５６ｂの各々が回路装置５に接近する方向に移動することにより、当該回路装置５が上部側アダプター装置１ａおよび下部側アダプター装置１ｂによって挟圧される。
この状態においては、回路装置５の上面における被検査電極６は、上部側アダプター装置１ａの接続用電極対２１ａにおける電流供給用電極２１ｂおよび電圧測定用電極２１ｃの両方に、異方導電性コネクター１０の導電路形成部１６を介して電気的に接続され、この上部側アダプター装置１ａの端子電極２２は、異方導電性シート５５ａを介して検査電極装置５１ａの検査電極５２ａに電気的に接続されている。一方、回路装置５の下面における被検査電極７は、下部側アダプター装置１ｂの接続用電極対２１ａにおける電流供給用電極２１ｂおよび電圧測定用電極２１ｃの両方に、異方導電性コネクター１０の導電路形成部１６を介して電気的に接続され、この下部側アダプター装置１ｂの端子電極２２は、異方導電性シート５５ｂを介して検査電極装置５１ｂの検査電極５２ｂに電気的に接続されている。
【００５０】
このようにして、回路装置５の上面および下面の両方の被検査電極６，７の各々が、上部側検査ヘッド５０ａにおける検査電極装置５１ａの検査電極５２ａおよび下部側検査ヘッド５０ｂにおける検査電極装置５１ｂの検査電極５２ｂの各々に電気的に接続されることにより、テスターの検査回路に電気的に接続された状態が達成され、この状態で所要の電気的検査が行われる。具体的には、上部側アダプター装置１ａにおける電流供給用電極２１ｂと下部側アダプター装置１ｂにおける電流供給用電極２１ｂとの間に一定の値の電流が供給されると共に、上部側のアダプター装置１ａにおける複数の電圧測定用電極２１ｃの中から１つを指定し、当該指定された１つの電圧測定用電極２１ｃと、当該電圧測定用電極２１ｃに電気的に接続された上面側の被検査電極６に対応する下面側の被検査電極７に電気的に接続された、下部側アダプター装置１ｂにおける電圧測定用電極２１ｃとの間の電圧が測定され、得られた電圧値に基づいて、当該指定された１つの電圧測定用電極２１ｃに電気的に接続された上面側の被検査電極６とこれに対応する他面側の被検査電極７との間に形成された配線パターンの電気抵抗値が取得される。そして、指定する電圧測定用電極２１ｃを順次変更することにより、全ての配線パターンの電気抵抗の測定が行われる。
【００５１】
上記の回路基板の電気的検査装置によれば、図２０に示すような構成の上部側アダプター装置１ａおよび下部側アダプター装置１ｂを有するため、回路装置５の被検査電極６，７が、そのピッチが微小で高密度に配置されている場合であっても、当該回路装置５について所要の電気的検査を確実に実行することができる。
【００５２】
本発明においては、上記の実施の形態に限定されず、例えば以下のような種々の変更を加えることが可能である。
（１）異方導電性コネクター１０においては、接点部材１８および絶縁部１７における接点部材１８の周辺部分が表面から突出した状態とされることは必須のことではなく、接点部材１８を含む表面全体が平坦なものであってもよい。
（２）異方導電性コネクター１０におけるフレーム板１１は、本発明において必須のものではない。
（３）アダプター装置において、異方導電性コネクター１０は、アダプター本体２０の接続用電極領域２５のみを覆うよう配置されていてもよい。
（４）検査対象である回路装置は、プリント回路基板に限定されず、パッケージＩＣ、ＭＣＭなどの半導体集積回路装置、ウエハに形成された回路装置であってもよい。
【００５３】
（５）異方導電性コネクター１０の製造方法における工程（ａ）においては、導電路形成部形成用の支持体として、形成すべき導電路形成部１６のパターンに対応するパターンに従って強磁性体部分が配置されてなるものを用いることができる。このような支持体の一例における構成を図２４に示す。この支持体３０は、導電性エラストマー用材料層が形成される表面を形成する金属膜３１を有し、この金属膜３１の裏面には、形成すべき導電路形成部１６のパターンに対応するパターンに従って強磁性体部分３２が配置され、それ以外の領域には非磁性体部分３３が配置されている。
金属膜３１を構成する材料としては、ニッケル、金、銅などを用いることができる。
強磁性体部分３２を構成する材料としては、ニッケル、コバルトまたはこれらの合金などを用いることができる。
非磁性体部分３３を構成する材料としては、フォトレジストを用いることができる。
このような離型性支持板３０は、図２５に示すように、金属膜３１上に、形成すべき強磁性体部分３２のパターンに従って開口３３Ｋが形成された非磁性体部分３３をフォトレジストによって形成し、その後、金属膜３１における非磁性体部分３３の開口３３Ｋを介して露出した部分の表面に、メッキ処理を施すことにより、製造することができる。
【００５４】
このような離型性支持板３０においては、以下のようにして導電路形成部１６が形成される。
先ず、図２６に示すように、支持体３０における金属膜３１の表面に、導電性エラストマー用材料層１６Ａを形成し、この導電性エラストマー材料層１６Ａ上に、金属マスク複合体１４Ｃをその金属マスク１４Ｍの各々が当該導電性エラストマー材料層１６Ａに接するよう配置する。次いで、導電性エラストマー用材料層１６Ａに対し、金属マスク１４Ｍおよび支持体３０の強磁性体部分３２を介して当該導電性エラストマー用材料層１６Ａの厚み方向に磁場を作用させ、これにより、導電性エラストマー用材料層１６Ａにおける金属マスク１４Ｍと支持体３０の強磁性体部分３２との間に位置する部分には、それ以外の部分より大きい強度の磁場が形成される。その結果、導電性エラストマー用材料層１６Ａ中に分散されていた導電性粒子Ｐは、図２７に示すように、金属マスク１４Ｍと支持体３０の強磁性体部分３２との間に位置する部分に集合し、更に当該導電性エラストマー用材料層１６Ａの厚み方向に並ぶよう配向する。そして、導電性エラストマー用材料層１６Ａに対する磁場の作用を継続しながら、或いは磁場の作用を停止した後、導電性エラストマー用材料層１６Ａの硬化処理を行うことにより、図２８に示すように、弾性高分子物質中に導電性粒子Ｐが厚み方向に並ぶよう配向した状態で含有されてなる導電性エラストマー層１６Ｂが、支持体３０上に支持された状態で形成される。
その後、導電性エラストマー層１６Ｂ上に配置された金属マスク複合体１４Ｃにおける金属箔１４Ｆに対して、エッチング処理を施して除去することにより、図２９に示すように、金属マスク１４Ｍおよびレジスト層１４Ｒを露出させる。そして、導電性エラストマー層１６Ｂおよびレジスト層１４Ｒに対してレーザー加工を施すことにより、レジスト層１４Ｒおよび導電性エラストマー層１６Ｂの一部が除去され、その結果、図３０に示すように、特定のパターンに従って配置された複数の導電路形成部１６が支持体３０上に支持された状態で形成される。
【００５５】
このような支持体３０を用いる方法によれば、導電性エラストマー材料層１６Ａに対し、金属マスク１４Ｍが配置された部分に、それ以外の部分より一層高い強度の磁場を作用させることができるので、得られる導電性エラストマー層１６Ｂは、金属マスク１４Ｍが配置された部分における導電性粒子Ｐが一層密となり、それ以外の部分における導電性粒子Ｐが一層疎となる。そのため、導電性エラストマー層１６の厚みが相当に大きいものであっても、導電性エラストマー層１６Ｂをレーザー加工することにより、所期の形態の導電路形成部１６を形成することができる。
【００５６】
（６）異方導電性コネクター１０としては、図３１に示すように、単一の開口１２が形成されたフレーム板１１と、このフレーム板１１の開口１２を塞ぐよう配置された単一の弾性異方導電膜１５とよりなる構成のものであってもよい。
また、異方導電性コネクター１０としては、図３２に示すように、複数の開口１２が形成されたフレーム板１１と、それぞれフレーム板１１の一の開口１２を塞ぐよう配置された複数の弾性異方導電膜１５とよりなる構成のものであってもよい。
更に、異方導電性コネクター１０としては、複数の開口が形成されたフレーム板と、フレーム板の一の開口を塞ぐよう配置された１または２以上の弾性異方導電膜と、フレーム板の複数の開口を塞ぐよう配置された１つまたは２以上の弾性異方導電膜とよりなる構成であってもよい。
【図面の簡単な説明】
【００５７】
【図１】本発明に係る異方導電性コネクターの一例における構成を示す説明用断面図である。
【図２】図１に示す異方導電性コネクターの要部の構成を拡大して示す説明用断面図である。
【図３】金属箔上に特定のパターンに従って形成された複数の開口を有するレジスト層が形成された状態を示す説明用断面図である。
【図４】レジスト層の各開口内に金属マスクが形成されて金属マスク複合体が形成された状態を示す説明用断面図である。
【図５】支持体上に、フレーム板が配置されると共に導電性エラストマー用材料層が形成された状態を示す説明用断面図である。
【図６】導電性エラストマー用材料層の表面に金属マスク複合体が配置された状態を示す説明用断面図である。
【図７】導電性エラストマー用材料層にその厚み方向に磁場が作用された状態を示す説明用断面図である。
【図８】支持体上に導電性エラストマー層が形成された状態を示す説明用断面図である。
【図９】金属マスク複合体の金属箔が除去された状態を示す説明用断面図である。
【図１０】支持体上に特定のパターンに従って複数の導電路形成部が形成された状態を示す説明用断面図である。
【図１１】第１の中間体の構成を示す説明用断面図である。
【図１２】金属膜上に特定のパターンに従って形成された複数の開口を有するレジスト層が形成された状態を示す説明用断面図である。
【図１３】レジスト層の各開口内に接点部材が形成された状態を示す説明用断面図である。
【図１４】接点部材複合体の構成を示す説明用断面図である。
【図１５】第２の中間体の構成を示す説明用断面図である。
【図１６】第１の中間体と第２の中間体とが積重された状態を示す説明用断面図である。
【図１７】隣接する導電路形成部間に絶縁部が形成された状態を示す説明用断面図である。
【図１８】本発明に係るアダプター装置の第１の例における構成を示す説明用断面図である。
【図１９】図１８に示すアダプター装置におけるアダプター本体の構成を示す説明用断面図である。
【図２０】本発明に係るアダプター装置の第２の例における構成を示す説明用断面図である。
【図２１】図２０に示すアダプター装置におけるアダプター本体の構成を示す説明用断面図である。
【図２２】本発明に係る回路装置の電気的検査装置の第１の例における構成を示す説明図である。
【図２３】本発明に係る回路装置の電気的検査装置の第２の例における構成を示す説明図である。
【図２４】支持体の他の例における構成を示す説明用断面図である。
【図２５】金属膜上に非磁性体部分が形成された状態を示す説明用断面図である。
【図２６】図２４に示す支持体上に形成された導電性エラストマー用材料層の表面に金属マスク複合体が配置された状態を示す説明用断面図である。
【図２７】導電性エラストマー用材料層にその厚み方向に磁場が作用された状態を示す説明用断面図である。
【図２８】図２４に示す支持体上に導電性エラストマー層が形成された状態を示す説明用断面図である。
【図２９】金属マスク複合体の金属箔が除去された状態を示す説明用断面図である。
【図３０】図２４に示す支持体上に特定のパターンに従って複数の導電路形成部が形成された状態を示す説明用断面図である。
【図３１】本発明に係る異方導電性コネクターの他の例における構成を示す説明図である。
【図３２】本発明に係る異方導電性コネクターの更に他の例における構成を示す説明図である。
【図３３】異方導電性エラストマーシートを成形するための金型の構成を示す説明用断面図である。
【図３４】図３３に示す金型内に、フレーム板が配置されると共に、異方導電性エラストマー用材料層が形成された状態を示す説明用断面図である。
【図３５】異方導電性エラストマーシートが製造された状態を示す説明用断面図である。
【図３６】異方導電性エラストマーシートの表面にレジスト層が形成された状態を示す説明用断面図である。
【図３７】異方導電性エラストマーシートにおける導電路形成部の表面に接点部材が形成された状態を示す説明用断面図である。
【図３８】異方導電性エラストマーシートの製造方法において、異方導電性エラストマー用材料層に作用される磁場の方向を示す説明用断面図である。
【符号の説明】
【００５８】
１ａ  上部側アダプター装置
１ｂ  下部側アダプター装置
２  ホルダー            ３  位置決めピン
５  回路装置            ６，７  被検査電極
１０  異方導電性コネクター
１０Ａ  第１の中間体    １０Ｂ  第２の中間体
１１  フレーム板        １２  開口
１３  支持体            １４Ｃ  金属マスク複合体
１４Ｆ  金属箔          １４Ｍ  金属マスク
１４Ｒ  レジスト層      １４Ｋ  開口
１５  弾性異方導電膜
１６  導電路形成部
１６Ａ  導電性エラストマー用材料層
１６Ｂ  導電性エラストマー層
１７  絶縁部
１７Ａ，１７Ｂ  絶縁部用材料層
１８  接点部材          １８Ｃ  接点部材複合体
１９Ｆ  金属膜          １９Ｒ  レジスト層
１９Ｋ  開口
２０  アダプター本体
２１，２１ｂ，２１ｃ  接続用電極
２１ａ  接続用電極対
２２  端子電極          ２３  内部配線部
２５  接続用電極領域
３０  支持体            ３１  金属膜
３２  強磁性体部分      ３３  非磁性体部分
３３Ｋ  開口
５０ａ  上部側検査ヘッド
５０ｂ  下部側検査ヘッド
５１ａ，５１ｂ  検査電極装置
５２ａ，５２ｂ  検査電極
５３ａ，５３ｂ  電線
５４ａ，５４ｂ  支柱
５５ａ，５５ｂ  異方導電性シート
５６ａ  上部側支持板    ５６ｂ  下部側支持板
５７ａ，５７ｂ  コネクター
８０  一方の型板        ８１  基板
８２，８２ａ，８２ｂ  強磁性体部
８３  非磁性体部        ８５  他方の型板
８６  基板              ８７，８７ａ，８７ｂ  強磁性体部
８８  非磁性体部        ９４  レジスト層
９４Ｋ  開口
９５  異方導電性エラストマーシート
９５Ａ  異方導電性エラストマー用材料層
９６  導電路形成部      ９７  絶縁部
９８  接点部材
【図１】
2007064673.tif 000003
【図２】
2007064673.tif 000004
【図３】
2007064673.tif 000005
【図４】
2007064673.tif 000006
【図５】
2007064673.tif 000007
【図６】
2007064673.tif 000008
【図７】
2007064673.tif 000009
【図８】
2007064673.tif 000010
【図９】
2007064673.tif 000011
【図１０】
2007064673.tif 000012
【図１１】
2007064673.tif 000013
【図１２】
2007064673.tif 000014
【図１３】
2007064673.tif 000015
【図１４】
2007064673.tif 000016
【図１５】
2007064673.tif 000017
【図１６】
2007064673.tif 000018
【図１７】
2007064673.tif 000019
【図１８】
2007064673.tif 000020
【図１９】
2007064673.tif 000021
【図２０】
2007064673.tif 000022
【図２１】
2007064673.tif 000023
【図２２】
2007064673.tif 000024
【図２３】
2007064673.tif 000025
【図２４】
2007064673.tif 000026
【図２５】
2007064673.tif 000027
【図２６】
2007064673.tif 000028
【図２７】
2007064673.tif 000029
【図２８】
2007064673.tif 000030
【図２９】
2007064673.tif 000031
【図３０】
2007064673.tif 000032
【図３１】
2007064673.tif 000033
【図３２】
2007064673.tif 000034
【図３３】
2007064673.tif 000035
【図３４】
2007064673.tif 000036
【図３５】
2007064673.tif 000037
【図３６】
2007064673.tif 000038
【図３７】
2007064673.tif 000039
【図３８】
2007064673.tif 000040